Brevet FR2596529A1 — publié le 19871002

GUIDE D'ONDE OPTIQUE EN MATERIAU SEMICONDUCTEUR, LASER APPLIQUANT CE GUIDE D'ONDE ET PROCEDE DE REALISATION La présente invention concerne un guide d'onde optique en matériau semiconducteur, un laser appliquant ce guide d'onde et un procédé de réalisation. Les matériaux semiconducteurs ont suscité un intérêt crois5 sant au cours des quinze dernières années pour leurs propriétés remarquables dans les télécommunications optiques comme sources et détecteurs de lumière dans le domaine spectral du proche infrarouge en particulier là o les fibres optiques de silice présentent des atténuations et dispersions très faibles. Parallèlement aux 10 études visant à rendre ces composants d'extrémité que sont diodes lasers et photodiodes plus fiables et performants, la possibilité de mieux traiter l'information grâce à l'optique intégrée se faisait jour. Tout d'abord, sur substrats passifs (verre) puis actifs (niobate ou tantalate de lithium), des composants modulateurs de phase ou 15 d'amplitude, translateurs de fréquence ou commutateurs de lumière en milieu guidé ont été réalisés et ont démontré le nouveau potentiel d'un traitement sous forme optique de Pl'information. Ce n'est que récemment que les recherches en optique intégrée sur matériaux semiconducteurs III. V notamment laissent envisager l'in20 tégration sur un même substrat de sources, détecteurs, composants modulateurs et commutateurs. Dans le domaine des diodes lasers, une nécessité est d'obtenir des diodes lasers bien contrôlées et des diodes lasers de puissance, voire même des diodes lasers en réseau. Pour cela, la base d'une 25 diode laser résidant dans un guide d'onde, l'objectif doit donc être d'optimiser ce guide d'onde pour obtenir une plus grande précision et de plus grandes puissances. Il est par conséquent tout à fait nécessaire de disposer de guides d'ondes à très faibles pertes dans les matériaux semi- conducteurs III-V réalisables de façon compatible avec la technologie actuellement au point pour les diodes lasers. On tirera par conséquent le profit maximum de nouvelles techniques d'épitaxie et (d'attaque chimique sélective de couches minces ou ultra minces (plusieurs dizaines d'AngstrSms dans le cas des puits quantiques). On utilisetapar exemple, la technique d'épitaxie d'organométalliques en phase vapeur à pression réduite, désignée en terminologie anglosaxonne par LP MOCVD (Low Pressure Metallorganic Chemical Vapor Deposition), ou d'épitaxie par jets moléculaires (MBE). Pour 10 comprendre le processus de guidage dans des dispositifs à semiconducteurs on peut utiliser parmi d'autres méthodes, les méthodes des indices effectifs qu'on rappelle brièvement ci-après. La structure guidante représentée en figure 1 peut être découpée en trois guides plans juxtaposés définis chacun par un jeu de paramètres 15 optogéométriques. Il est alors possible analytiquement de trouver les constantes de propagation de chacun des guides plans pris séparément lorsqu'ils sont formés de milieux d'indices constants ni, ce qui sera toujours le cas pour les structures couramment envisagées. Ces constantes de propagation Si peuvent se concevoir comme des 20 indices de réfraction d'un autre guide plan dont on peut aussi calculer la constante de propagation [. La méthode de l'indice effectif consiste à considérer e comme la constante de propagation de la structure de départ. Cette méthode trouve une interprétation physique en théorie des rayons lorsque ces derniers se réfléchissent 25 à la frontière de milieux d'indices différents. Tout se passe donc comme si la lumière était confinée par un milieu d'indice 1 2 de largeur w entouré par des milieux semi infinis d'indice B1 comme cela est représenté en figure 2. Les structures les plus simples qui ont permis d'obtenir les 30 premiers guides dans les matériaux semiconducteurs ont été constitués par le dépôt d'une couche mince de guidage faiblement dopée sur un substrat de quelques centaines de microns d'épaisseur considéré comme infini aux longueurs d'ondes de l'infrarouge utilisées. Une telle structure est représentée en figure 3, avec la couche de guidage référencée 1 et le substrat référencé 2. Dans ce cas, la structure est entourée par une couche de confinement optique supérieure qui est généralement de l'air (avec un indice n = 1) et l'on ajuste les paramètres w, hi, h2 connaissant les indices de réfraction nI de la couche de guidage et n2 du substrat pour obtenir le guidage par indice effectif souhaité. Ces structures présentent en général des pertes non négligeables parce que la diffraction par les irrégularités des flancs verticaux du guide peut y être importante selon le type d'attaque d'une part et d'autre part, parce que l'on utilise 10 souvent des substrats dopés qui permettent d'appliquer un champ électrique de commande au voisinage du guide. Les porteurs libres que l'on y rencontre sont responsables de Pl'atténuation de la partie évanescente de londe guidée par ces milieux diélectriques. Des structures plus élaborées ont alors été conçues et réali15 sées. Elles comportent des couches tampon d'isolement optique du guide des milieux à fort dopage. La structure de type nervure est alors réalisée par l'attaque chimique sélective de la couche tampon supérieure avec arrêt sur le matériau de la couche guidante. On trouve un exemple d'une telle structure en figure 4. Cette structure 20 comporte un substrat 21 portant une couche tampon dopée in laquelle porte une couche de guidage optique 1 complétée par des éléments de guidage 10 et 11 dopés respectivement n et p+, et qui excités par un champ électrique appliqué à une électrode métallique 12 permet une modulation de phase d'une onde lumineuse par effet 25 électrooptique. A titre d'exemple, le substrat 21 et la couche tampon 20 peuvent être en phosphure d'indium (1 nP). La couche guidante et les éléments de guidage peuvent être en Arséniure de Gallium et d'Indium (GaInAs) ou en phosphure d'Arséniure de Gallium et 30 d'Indium (Ga In As P). Potentiellement meilleure, cette structure permet difficilement d'atteindre des pertes inférieures à 1 ou 2 dB/cm dans InP/InGaAsP à X = 1.55 vm. Si le matériau de confinement supérieur de la structure est constitué par de l'air, le guidage par indice 25 effectif est fort et cela peut poser un problème si l'on veut réaliser un coupleur directionnel car on est alors amené à rapprocher les guides nervures à des distances parfois inférieures au micron. Pour diminuer le guidage par indice effectif, on peut laisser une partie de la couche tampon supérieure, mais celle-ci est généralement de l'ordre du micron d'épaisseur et il est très difficile technologiquement d'obtenir des états de surface minimisant les pertes par diffusion. Par ailleurs, on perd le bénéfice de la propriété des états de surface que l'on obtient en attaque chimique sélective par l'arrêt sur une couche épitaxiée par méthode d'épitaxie en phase vapeur (MOCVD) d'excellente qualité optique. C'est pourquoi rinvention concerne une structure de guide réalisable par l'association du procédé d'épitaxie en phase vapeur et du procédé d'attaque chimique sélective. Le procédé d'épitaxie en phase vapeur permet d'obtenir des couches ultra minces permettant de diminuer à volonté le guidage par indice effectif. Le procédé d'attaque chimique sélective permet d'usiner des motifs sur une couche sans modifier les autres. La structure alors obtenue est réalisée avec une grande précision d'une part dans l'épaisseur des couches d'autre part dans la géométrie de ces éléments et elle permet par ailleurs d'obtenir*une excellente qualité de surface. L'invention concerne donc un guide d'onde optique en matériaux semiconducteurs comprenant au moins une couche d'un matériau de guidage optique d'un premier indice comprise entre au moins une couche de confinement optique inférieure d'un deuxième indice et au moins une couche de confinement optique supérieure d'un troisième indice, le premier indice étant supérieur au deuxième indice et au troisième indice, caractérisé en ce qu'il comporte en outre: - entre la couche de matériau de guidage optique et la couche de confinement optique supérieure, au moins une couche d'arrêt d'attaque chimique; - au moins un élément de guidage optique situé sur la couche d'arrêt d'attaque chimique entre celle-ci et la couche de confinement optique supérieure, le matériau de cet élément étant de nature chimique différente de la couche d'arrêt d'attaque chimique et ayant un quatrième indice dont la valeur est supérieure au troisième indice de la couche de confinement optique supérieure. L'invention concerne également un laser à semiconducteur appliquant le guide d'onde, caractérisé en ce qu'il comporte empilés les uns sur les autres: - une couche de confinement optique inférieure comprenant un 10 substrat en matériau semiconducteur dopé d'un type déterminé, de paramètre de maille et de largeur de bande interdite déterminées; - une couche de guidage optique servant de zone active, en matériau semiconducteur de paramètre de maille adapté à un multiple ou sous-multiple de celui de la couche de confinement 15 optique inférieure et de largeur de bande interdite inférieure à celle de la couche de confinement optique inférieure; - une couche d'arrêt d'attaque chimique de paramètre de maille adapté à un multiple ou sous-multiple de celui de la couche de guidage optique; - un élément de guidage optique de nature chimique différente de celle de la couche d'arrêt d'attaque chimique; - une couche de confinement optique supérieure en matériau semiconducteur dopé de type contraire à celui de la couche de confinement optique inférieure de paramètre de maille adapté à 25 celui de la couche d'arrêt d'attaque chimique et de largeur de bande interdite supérieure à celle de la couche de guidage optique et de l'élément de guidage optique; - au moins deux électrodes conductrices. Enfin, l'invention concerne un procédé de réalisation d'un guide 30 d'onde en matériaux semiconducteurs et d'un laser semiconducteur, caractérisé en ce qu'il comporte les étapes suivantes: - a) une premiere étape de réalisation sur un substrat en matériau semiconducteur et recouvert d'une couche de confinement optique, d'une couche d'un matériau de guidage optique dont le paramètre de maille est adapté à celui du matériau de substrat et dont la largeur de bande interdite est inférieure à celle du matériau de la couche de confinement; - b) une deuxième étape de réalisation sur la couche de 5 guidage optique d'une couche d'arrêt d'attaque chimique en matériau dont le paramètre de maille est adapté à celui du matériau de la - -: 'couche de guidage optique; - c) une troisième étape de réalisation sur la couche d'arrêt d'attaque chimique d'une couche d'un matériau de guidage optique dont le paramètre de maille est adapté à celui du matériau de la couche d'arrêt d'attaque chimique; d) une quatrième étape d'attaque chimique de la couche de matériau de guidage optique à l'aide d'un produit n'ayant aucune action sur la couche d'arrêt d'attaque chimique, de façon à réaliser au moins un élément de guidage optique; - e) une cinquième étape de réalisation sur l'élément de guidage optique et sur la couche d'arrêt d'attaque chimique non couverte par cet élément, d'une couche de confinement optique supérieure en un matériau semiconducteur de paramètre de maille adapté à ceux de l'élément de guidage optique et de la couche d'arrêt d'attaque chimique et de largeur de bande d'énergie supérieure à celle de l'élément de guidage optique et de la couche de guidage optique. Les différents objets et caractéristiques de l'invention appa25 raîtront plus clairement dans la description qui va suivre, fait en se reportant aux figures annexées qui représentent: - les figures 1 et 2, des schémas explicatifs de guides d'ondes connus dans la technique; - la figure 3, un exemple de réalisation d'une structure de 30 guide d'onde à nervure connue dans la technique; - la figure 4, un exemple de réalisation d'un modulateur de phase à semiconducteurs fonctionnant par électrooptique connu dans '0!: 0la technique; - la figure 5, un exemple de réalisation d'un guide d'onde à semiconducteurs selon l'invention; - la figure 6, une vue en perspective du guide d'onde à semiconducteur de la figure 5; - la figure 7, une variante de réalisation du guide d'onde à semiconducteurs de la figure 5; - la figure 8, une autre variante de réalisation du guide d'onde à semiconducteurs dans laquelle l'élément de guidage optique comporte plusieurs couches; - la figure 9, un exemple de réalisation d'un modulateur de 10 phase à semiconducteur appliquant le guide d'onde de l'invention; - les figures 10 à 15 différentes étapes d'un exemple du procédé de réalisation de l'invention; - les figures 16 et 17, un exemple du procédé de l'invention permettant d'obtenir le guide d'onde de la figure 8; - la figure 18, un exemple de réalisation d'un laser à semiconducteur, selon l'invention; - la figure 19, un exemple de réalisation d'un réseau de guides d'onde ou de lasers couplés selon l'invention. Des guides d'ondes réalisés sous forme de nervures usinées 20 dans une couche guide d'onde existent dans la technique et ont été décrits précédemment en se reportant aux figures I à 4. Cependant ces guides d'ondes ne peuvent pas être réalisés avec précision et avec la qualité nécessaire à l'obtention d'un guide d'onde présentant des pertes à la propagation suffisamment faibles. En se reportant à la figure 5, on va donc décrire un exemple de réalisation d'un guide d'onde permettant de pallier ces difficultés. Cette structure de guide d'onde comporte: - une couche de confinement optique inférieure 2; - une couche de guidage optique 1; - une couche d'arrêt d'attaque chimique 4; - un élément de guidage optique 5; - une couche de confinement optique supérieure 3. L'indice de réfraction nI de la couche de guidage optique 1 est supérieur à l'indice de réfraction n2 de la couche de confinement * E E ::: : : :::: : :: : :s - 5 :: 0 : : - D : 10 :: . : \ X t 15 . f : D:: f :: : . : : ::: 2S . : :::: : \ -; : 0 :;::: :: : :: : :: : V: s : : 0. \:: : optique inférieure 2. Il est également supérieur à l'indice n3 de la couche de confinement optique supérieure 3. L'indice de réfraction nS de l'élément de guidage est supérieur à l'indice n3 de la couche de confinement optique supérieure 3. Dans ces conditions, si on considère les largeurs de bandes d'énergie, la largueur de bande d'énergie d'un matériau étant inversement proportionnel à son indice de réfraction, les largeurs de bande d'énergie E2 et E3 des matériaux des couches de confinement optique inférieure et supérieure sont chacune supérieures à la largeur de bande d'énergie El de la couche de guidage optique 1 ainsi qu'à la largeur de bande d'énergie E5 de l'élément de guidage optique. La couche d'arrêt d'attaque chimique 4 est de nature chimique différente de l'élément de guidage optique 5 de façon à ce que celuici puisse être attaqué par des agents chimiques qui n'attaquent pas la couche d'arrêt d'attaque chimique. L'épaisseur de la couche d'arrêt d'attaque chimique 4 a une épaisseur négligeable comparée à la longueur d'onde de fonctionnement du guide d'onde, laquelle longueur d'onde est déterminée par la nature du matériau constituant la couche de guidage optique 1. A titre d'exemple, l'épaisseur h4 de la couche d'arrêt cPd'attaque chimique sera comprise entre un dixième et un centième de la longueur d'onde d'utilisation. Dans ces conditions, la présence de la couche d'arrêt d'attaque chimique ne nuit pas sensiblement aux qualités optiques de la structure. Une réalisation avec une épaisseur de 100 Angstroems de couche d'arrêt d'attaque chimique dans un guide d'onde fonctionnant à une longueur d'onde de 1,55 jim a donné de bons résultats. Le guidage par indice effectif dans la structure de la figure 5 est très faible, de l'ordre de l0 -4 par exemple. L'élément de guidage optique 5 peut alors avoir une largeur w plus importante que dans les techniques connues. L'influence des imperfections des flancs de l'élément 5 et notamment la rugosité des flancs perd donc de l'importance, d'autant plus que l'épaisseur de l'élément de guidage optique est faible. La largeur w de l'élément de guidage optique 5 est donc fonction de son épaisseur et elle prend une valeur maximale selon que le guide est monomode transverse ou non. Il est également possible avec des valeurs différentes de w d'obtenir, par exemple, un guide bimode. Des exemples de valeurs numériques seront données ultérieurement. Les pertes de propagation dans un tel guide d'ondes ne peuvent donc pratiquement être dues qu'à des imperfections d'états de 10 surface des couches. Or, le procédé de réalisation qui sera décrit ultérieurement permet d'obtenir des états de surface de couches conduisant à des pertes négligeables. La figure 6 représente en perspective le guide d'onde de la figure 5 avec l'élément de guidage optique 5 placé selon un plan 15 xOy. La couche de confinement optique inférieure 2, la couche de guidage optique et la couche d'arrêt d'attaque chimique 4 sont parallèles au plan xOy et leurs dimensions selon les directions dans ce plan ne sont pas forcément limitées. L'élément de guidage 5 a la forme d'un ruban orienté selon l'axe Ox et permet une propagation 20 lumineuse selon l'axe Ox. La couche de confinement optique supérieure 3 recouvre la couche d'arrêt d'attaque chimique 4 et l'élément 5. La couche de guidage optique 1 est en matériau dont le paramètre de maille est adapté à un multiple ou à un sous-multiple 25 de la couche de confinement optique inférieure 2. La couche d'arrêt d'attaque chimique 4 est en matériau dont le paramètre de maille est adapté à un multiple ou à un sous-multiple de la couche de guidage 1. De même, les paramètres de maille de la couche de confi30 nement optique supérieure 3 et de l'élément de guidage optique 5 sont adaptés entre eux et sont adaptés à celui de la couche d'arrêt d'attaque chimique 4. Compte-tenu des caractéristiques techniques mentionnées précédemment (indices de réfraction, largeurs de bande interdite, paramètres de maille), les matériaux utilisés pour un guide d'onde ainsi décrit peuvent être réalisés par exemple à l'aide de composés de semiconducteurs des groupes III et V de la classification périodique des éléments. Pour des questions de facilités de fabrication, les couches de confinement optique inférieure 2 et supérieure 3 ainsi que la couche d'arrêt d'attaque chimique 4 pourraient avoir la même largeur de bande d'énergie (E2 = E3 = Et) et être réalisées à l'aide d'un même matériau. De même, la couche de guidage optique 1 et l'élément de 10 guidage optique 5 pourront également avoir la même largeur de bande d'énergie (El = E5) et être réalisés eux aussi à l'aide d'un même matériau. Par exemple, les couches de confinement optique 2 et 3 et la couche d'arrêt d'attaque chimique peuvent être un phosphure d'in15 dium InP tandis que la couche de guidage optique 1 et l'élément de guidage 5 peuvent être en Arséniure de Gallium et d'indium (Ga In As) ou en phosphure d'arséniure de Gallium et d'indium (Ga In As P). Un guide optique en phosphure d'arséniure de gallium et d'indium fonctionne à des longueurs d'ondes d'environ 1,5 im. Avec 20 un tel matériau pour la couche de guidage optique 1 et l'élément de guidage 5, l'épaisseur (et4) de la couche d'arrêt d'attaque chimique pourra être avantageusement de l'ordre de 100 Angstrôms, ce qui lui permettra de ne pas avoir d'effet néfaste sur les qualités de transmission du guide d'onde. Selon l'exemple de réalisation de la figure 7, la structure des figures 5 et 6, prévoit un dopage pour la couche de confinement optique inférieure 2, une couche 21 dopée n+ et une couche 20 dopée n en contact avec la couche de guidage optique 1. La couche de confinement optique supérieure comporte également deux couches 30 dopées= une couche 31 dopée p+ et une couche 30 dopée n- en contact avec l'élément de guidage optique 5 et la couche d'arrêt d'attaque chimique 5. Les couches 20 et 30 constituent des couches tampon. En se reportant à la figure 8, on va maintenant décrire une variante de réalisation du guide d'onde de l'invention. On retrouve sur cette figure 8 les différentes couches de la figure 7. Cependant l'élément de guidage optique 5 est réalisé différemment. En effet, il 5 comporte plusieurs sous-couches. Sur la couche d'arrêt d'attaque chimique 4, il comporte une sous-couche 5.1 en matériau de guidage optique, puis une sous-couche d'arrêt d'attaque chimique 4.2. Ces sous-couches sont elles-mêmes recouvertes par une alternance de sous-couches en matériau de guidage optique 5.2 à 5.n et de sous10 couches d'arrêt d'attaque chimique 4.3 à 4.n. Ces différentes souscouches sont en matériaux dont le paramètre de maille est adapté aux paramètres de maille des sous-couches voisines et, pour les sous-couches d'extrémités 5.1 et 5.n, adaptées au matériau de la couche d'arrêt d'attaque chimique 4 (pour la sous-couche 5. 1) et au 15 matériau de la couche de confinement optique supérieure 3 (pour la sous-couche 5.n). Les indices de réfraction des sous-couches d'arrêt d'attaque chimique 4.2 à 4.n et les indices de réfraction des sous-couches de guidage optique 5.1 à 5.n sont tels qu'un guidage par indice effectif 20 soit réalisé dans la structure représentée en figure 8. Pour des questions de facilités de fabrication, les sous-couches d'arrêt d'attaque chimique 4.2 à 4.n pourront être réalisées avec le même matériau que la couche d'arrêt d'attaque chimique 4. De même, les souscouches de guidage optique 5.1 à 5.n pourront être le 25 même que celui utilisé dans la description qui précède pour la couche de guidage optique 5. En se reportant à la figure 9, on va maintenant décrire un modulateur de phase appliquant le guide d'onde selon l'invention. On retrouve sur cette figure, les couches de confinement 30 optique inférieure 20 et 21 respectivement dopée n et n+, la couche de guidage optique 1, la couche d'arrêt d'attaque chimique 4, lI'élément de guidage optique 5 et les couches de confinement optique supérieures 30 et 31 respectivement dopée n- et p+. A la partie supérieure de la couche de confinement 31, on 15 25 30 trouve, par surcroit, une électrode métallique 6 permettant d'appliquer un champ électrique et d'obtenir ainsi un déphasage. En se reportant à la figure 18, on va maintenant décrire un laser semiconducteur mettant en oeuvre une structure de guide d'onde similaire à celle décrite précédemment. On trouve sur cette figure, les couches de confinement optique inférieure 20 et 21 respectivement dopée n+ et n, la couche de guidage optique 1, la couche d'arrêt d'attaque chimique 4, l'élément de guidage optique 5, et la couche de confinement optique supérieure 3 dopée p. Enfin, à la partie supérieure de la couche de confinement 3 on trouve une couche 32 d'arséniure de gallium et d'indium (Ga In As) servant de couche de contact et une électrode métallique 6 permettant d'appliquer un champ électrique. Le type de matériaux constituant les différentes couches et les épaisseurs de ces couches détermineront le type de laser et notamment la longueur d'onde de fonctionnement du laser. Par exemple, pour obtenir un laser semiconducteur émettant à 1,3 jim, on utilisera pour les couches 2, 4, 3 du phosphure d'indium et pour les couches de guidage optique 1,5 on utilisera du phosphure d'arséniure de gallium et d'indium Ga In As P. La largeur de bande interdite des couches 2, 4, 3 aura donc pour valeur E2 = E3 = E4 = 1,35 eV. Celle des couches de guidage optique 1 et 5 a pour valeur El = E5 = 0,95 eV. Pour minimiser la densité du courant de seuil, l'épaisseur de la couche de guidage optique I devrait avoir pour valeur el = 0,2 im. Celle des couches de confinement 2 et 3 devraient avoir chacune pour valeur e2 = e3 = I vm, l'épaisseur de la couche d'arrêt d'attaque chimique 4 pourra être environ de 100 Angstr6ms. Le tableau suivant donne approximativement en fonction de l'épaisseur e5 de l'élément de guidage optique 5, les valeurs maximales de la largeur w de l'élément de guidage optique 5 assurant que le guide composite soit monomode transverse: e5 0,01 0,02 0,04 lim w 3,3 2,3 1,6 jim Selon un autre exemple de réalisation, pour obtenir un laser semiconducteur émettant à 1,55 itm, on utilisera également pour les couches 2, 3, 4 du phosphure d'indium et pour les couches de guidage optique 1,5 on utilisera du phosphure d'arséniure de gallium et d'indium Ga In As P. Comme précédemment, la largeur de bande interdite des couches 2, 4, 3 a donc pour valeur E2 = E3 = E4 = 1,35 eV. Celle des couches de guidage optique 1 et 5 a pour valeur El = ES = 0,8 eV. Pour minimiser la densité du courant de seuil, l'épaisseur de la 10 couche de guidage optique I pourrait également avoir pour valeur el = 0,2 pm. Cette valeur de el permettra d'avoir un guide monomode dans la direction Oz et une bonne localisation de l'onde électromagnétique dans la couche de guidage optique 1. L'épaisseur des couches de confinement 2 et 3 pourront être de e2 = e3 = I lim. L'épaisseur de la couche d'arrêt d'attaque chimique 4 sera de e4 = 100 Angstroem. Comme dans l'exemple précédent, la largeur w sera fonction de l'épaisseur eS. Le guide d'onde de l'invention et le laser semiconducteur mettant en oeuvre ce guide d'onde peut donner lieu à différentes formes de réalisation. Notamment, on peut réaliser sur une même couche d'arrêt d'attaque chimique 4, plusieurs éléments de guidage optique 5.a à 5.d comme cela est représenté en figure 19. Dans le 25 cas d'un laser semiconducteur, on augmentera ainsi la puissance d'émission. Un laser à cavités couplées dans un même mode a ainsi été réalisé avec succès. On peut également, bien que cela ne soit pas représenté sur les figures, combiner l'exemple de réalisation de la figure 19 avec celui 30 de la figure 8. On obtient alors, sur une même couche d'arrêt d'attaque chimique, plusieurs éléments de guidage optique constitués chacun de souscouches d'arrêt d'attaque chimique alternées avec des sous-couches de guidage optique. On va maintenant décrire un exemple de procédé de réalisation de l'invention en se reportant aux figures 10 à 15. Selon une première étape du procédé, on réalise sur une couche de confinement optique inférieure 2, une couche de guidage optique 1. Les matériaux utilisés pour ces deux couches sont adaptés en maille et l'indice de réfraction de la couche 2 est inférieur à l'indice de réfraction de la couche 1. Au préalable, cette étape de réalisation peut comporter la réalisation sur un substrat dopé n+ 10 d'une couche tampon dopée n-. Pour obtenir une couche de guidage optique I de bonne qualité et d'épaisseur uniforme, on pourra réaliser la couche I par épitaxie en phase vapeur appelée également en terminologie anglo-saxonne MOCVD (Metalorganic Chemical Vapor Deposition) ou par tout autre 15 procédé tel qu'une épitaxie par jet moléculaire (MBE). On obtient ainsi une structure telle que représentée en figure 10. Au cours d'une deuxième étape, représentée en figure 11, on réalise sur lacouche de guidage optique 1, une couche d'arrêt d'attaque chimique 4. Ces deux couches sont également adaptées en 20 maille. L'indice de réfraction de la couche 4 est inférieur à celui de la couche 1. L'épaisseur de cette couche devant être faible par rapport à la longueur d'onde d'utilisation du guide d'onde et pour avoir une couche 4 uniforme, on utilisera également pour cette étape un procédé tel que mentionné précédemment. Le matériau utilisé pour la couche 4 sera de nature chimique différente de celui qui sera utilisé dans l'étape qui va suivre pour ne pas être attaqué chimiquement dans une étape d'attaque chimique ultérieure. Au cours d'une troisième étape, on réalise une couche d'un matériau de guidage optique 50. Le matériau utilisé sera adapté en maille à celui de la couche 1. Cependant, son épaisseur sera déterminée avec une très grande précision et une excellente uniformité. Pour cela, il est important de préciser que l'invention prévoit une épitaxie qui permet un dépôt uniforme et selon une épaisseur que l'on peut déterminer avec précision. On obtient ainsi la structure représentée en figure 12. Au cours d'une quatrième étape, on réalise une attaque chimique de la couche 50 précédemment déposée de façon à découper dans cette couche, un ou plusieurs éléments de guidage optique 5. La protection de la ou des parties de couche 50 qui doivent donner lieu à ou aux éléments de guidage optique 5 se fait par tout procédé de masquage connu dans la technique. Le produit chimique utilisé pour l'attaque chimique est choisi de façon à attaquer le matériau de la couche 50 mais à ne pas attaquer le matériau de la couche d'arrêt d'attaque chimique 4. Ainsi pour ce procédé, la couche 50 ayant été parfaitement calibrée en épaisseur et étant relativement mince on obtient, après 15 attaque chimique, un élément de guidage optique 5 d'épaisseur uniforme et dont les flancs sont découpés avec netteté. On obtient une structure telle que représentée en figure 13. Au cours d'une cinquième étape, on réalise sur l'élément de guidage optique 5 et la couche d'arrêt d'attaque chimique, une 20 couche de confinement optique supérieure 3. Cette couche peut se faire, comme précédemment, par épitaxie en réalisant comme cela est représentée en figure 14, une couche tampon 30 et une couche 31 dopée (p+ par exemple). Le matériau utilisé pour les couches 30 et 31 est adapté en 25 mailles à l'élément 5 et la couche d'arrêt 4. Son indice de réfraction est inférieur à celui de la couche de guidage 1 et à celui de l'élément 5. On obtient ainsi une structure guide d'onde. Pour compléter la structure et obtenir un laser ou modulateur 30 de phase, on réalise, lors d'une étape ultérieure, sur la couche 31, une électrode métallique 6, en platine par exemple. La réalisation d'une telle électrode est connue dans la technique et le procédé de l'invention a permis de réaliser un laser. Lors du procédé de réalisation ainsi décrit, l'épaisseur des 15 20 25 différentes couches et la largeur de l'élément de guidage optique 5 seront choisies en fonction des matériaux utilisés, comme cela a été décrit précédemment, pour déterminer la longueur d'onde optimale de fonctionnement du guide d'onde ou du laser réalisé. En se reportant aux figures 16 et 17, on va décrire une variante de réalisation du procédé de l'invention. Selon cette variante, la troisième étape précédemment décrite comporte plusieurs phases alternées de réalisation de sous-couches de matériau de guidage 5.1 à 5.n et de réalisation de sous-couches d'arrêt d'attaque chimique 4.2 à 4.n. On obtient comme représenté en figure 16, sur la couche de guidage optique 1, un empilement de sous-couches de guidage 5.1 à 5.n et de sous-couches d'arrêt d'attaque chimique 4.2 à 4.n. Toujours selon la présente variante de réalisation du procédé de l'invention, on prévoit alors que la quatrième étape comporte également une succession alternées de phases d'attaque chimiques. Ces différentes phases utilisent un seul masquage préalable de l'élément de guidage optique à réaliser. Chaque phase d'attaque chimique se fera à l'aide d'un produit chimique permettant d'attaquer soit une sous-couche de guidage optique 5.1 à 5.n) soit une sous-couche d'arrêt d'attaque chimique (4.2 à 4.n). Pour des raisons de facilité de mise en oeuvre, le matériau utilisé dans les phases de réalisation des sous-couches de matériau de- guidage 5.1 à 5.n sera le même pour toutes les sous-couches. De même, le matériau utilisé dans les phases de réalisation des souscouches d'arrêt d'attaque chimique 4.2 à 4.n sera le même que celui de la couche 4 déposé lors de la deuxième étape. Dans ces conditions, on aura recours à deux types d'attaque chimique utilisant deux types de produits chimiques, l'un attaquant les souscouches 5.1 à 5.n, l'autre attaquant les sous-couches 4.2 à 4.n. On utilisera alternativement l'un et l'autre des produits chimiques de façon à attaquer alternativement les différentes souscouches. On comptabilisera le nombre de phases d'attaques chimi- ques, notamment celle d'attaque des sous-couches d'arrêt d'attaque chimique 4.2 à 4.n de façon à stopper la présente quatrième étape après l'attaque de la couche 5.1, avant d'attaquer la couche d'arrêt d'attaque chimique. Ainsi, selon le procédé de l'invention, on peut réaliser une structure présentant un guidage par indice effectif rendu très faible, typiquement de l'ordre de quelques 0'4. Ainsi, les éléments de guidage peuvent être plus larges et l'influence de la rugosité des flancs d'attaque sur les pertes, déjà diminuée par la faible hauteur 10 potentielle des éléments de guidage perd encore de l'importance. Pratiquement les pertes de propagation dans cette structure ne devraient être limitées que par les états de surface entre les différentes couches et on devrait obtenir des valeurs de l'ordre de quelques dixièmes de dB/cm. Cette structure enterrée présente un 15 autre avantage si l'on s'intéresse à la modulation hyperfréquence d'un composant optique intégré comme un coupleur directionnel. On sait que sa tension de commande sera minimale s'il présente une longueur de couplage dans la longueur d'interaction, ce qui fige donc l'espace entre les guides. On sait aussi qu'il faudra utiliser des 20 électrodes à ondes progressives dont l'impédance caractéristique va figer l'espace inter électrodes. On comprend qu'il sera beaucoup plus difficile dans la structure "nervure", représentée en figures I à 4t, de satisfaire ces deux conditions que dans celle que l'on préconise o l'on dispose de quelque lattitude de positionnement des électrodes. Il 25 faut enfin souligner que le problème de la reprise de contact électrique disparait alors que ce n'était pas le cas dans une structure "nervure". En effet, le trop fort guidage par indice effectif n'autorisait que des largeurs de guides faibles (X3 lim) pour rester monomode. Souder un fil sur une nervure de cette largeur est tout à 30 fait impossible et il faut avoir recours par exemple au dépôt d'une couche généralement épaisse (quelques microns) de résine isolante jusqu'à la hauteur de la nervure formant guide puis à celui d'une couche d'or déportant le contact au platine sur des surfaces raisonnables pour pouvoir souder des fils d'or. : -: ::: ::: :: : :: ::: X :-::: -E X g 0-:: A- à: :::: : A-::: 7: - * C' V:: : l. : : 0 X.::: :::S: -A : : /-:;. : S:::: : a: R:: ::: à::h:0 00 : D D:: ::: À: i : 0:0::;: 0 v "-X:::: ::::T * f D u A; -an:-:: ::: A:: L'off: ::: :: :: -: À:: V: :: :: -S r :: 7 0 :::X-::: D:: ::: A : m :A f 2 À: f d: E:: V::g;:::: -. :: ^"X: : :::X: 0x00::;:: S: v ::: :::::0:0:0:: f S:;: :: X: f:; A:::: ::::: A: d::::D-:::g::X:: CX:0: g: s :: V:: : 0 S:E *: L: f: 7: *::7:::: C: : :: a: : :::0:0:::: *:::::::0:;: 00::: \E: -: V::0X: ::: L'invention ainsi décrite permet aussi d'obtenir une structure laser en matériaux semiconducteurs compatible avec celle employée dans l'optique intégrée tirant partie de la qualité des couches ultra minces obtenues par épitaxie en phase vapeur (MOCVD) ou autre 5 procédé et de leur usinage de grande précision par des solutions cPd'attaque chimique sélective. Cette structure possède potentiellement des pertes par diffusion très faibles à la propagation lumineuse et constitue donc un atout majeur dans la réalisation de composants optoélectroniques intégrés de très hautes performances. 10 Il est bien évident que les différents exemples numériques et compositions chimiques n'ont été donnés qu'à titre d'exemple pour illustrer la description, que d'autres exemples peuvent être choisis donnant lieu à d'autres exemples de réalisation. D'autres exemples d'applications de l'invention peuvent être réalisés. Enfin, les procé15 dés de réalisation des couches ainsi que celui de l'attaque de la couche d'arrêt d'attaque chimique peuvent utiliser d'autres méthodes que celles indiquées précédemment. REVENDICATIONS 1. Guide d'onde optique en matériaux semiconducteurs comprenant au moins une couche d'un matériau de guidage optique (1) d'un premier indice (ni) comprise entre au moins une couche de confinement optique inférieure (2), d'un deuxième indice (n2) et au 5 moins une couche de confinement optique supérieure (3), d'un troisième indice (n3), le premier indice (ni) étant supérieur au deuxième indice (n2) et au troisième indice (n3), caractérisé en ce qu'il comporte en outre: - entre la couche de matériau de guidage optique (1) et la 10 couche de confinement optique supérieure (3), au moins une couche d'arrêt d'attaque chimique (4); - au moins un élément de guidage optique (5) situé sur la couche d'arrêt d'attaque chimique (4) entre celle-ci et la couche de confinement optique supérieure (3), le matériau de cet élément 15 étant de nature chimique différente de la couche d'arrêt d'attaque chimique (4) et ayant un quatrième indice (nS) dont la valeur est supérieure au troisième indice (n3) de la couche de confinement optique supérieure (3). 2. Guide d'onde optique en matériaux semiconducteurs selon la 20 revendication 1, caractérisé en ce que Pépaisseur (h4) de la couche d'arrêt d'attaque chimique est nettement inférieure à la largeur d'onde (X) de fonctionnement du guide d'onde de façon à ce que cette couche d'arrêt d'attaque chimique (4) n'influence pas les qualités optiques du guide. 3. Guide d'onde optique en matériaux semiconducteurs selon la revendication 1, caractérisé en ce que le quatrième indice (nS) dudit élément de guidage optique (5) est sensiblement égal au premier indice (ni) de la couche de guidage optique (1). 4. Guide d'onde optique en matériaux semiconducteurs selon la 30 revendication 1, caractérisé en ce que la couche de confinement optique inférieure (2) possède une face (20) s'étendant selon un plan (xOy) et que la couche de guidage optique (1) recouvre toute cette 20 25 30 face (20). 5. Guide d'onde optique en matériaux semiconducteurs selon la revendication 4, caractérisé en ce que la couche d'arrêt d'attaque chimique (4) recouvre entièrement la couche de guidage optique (1). 6. Guide d'onde optique en matériaux semiconducteurs selon la revendication 5, caractérisé en ce que l'élément de guidage optique (5) a la forme d'un ruban recouvrant partiellement la couche d'arrêt d'attaque chimique (4). 7. Guide d'onde optique en matériaux semiconducteurs selon la revendication 6, caractérisé en ce que la couche de confinement optique supérieure 3 recouvre entièrement l'élément de guidage optique (5) et la couche d'arrêt d'attaque chimique (4) dans les parties o elle n'est pas couverte par l'élément de guidage optique (5). 8. Guide d'onde optique en matériaux semiconducteurs selon la revendication 1, caractérisé en ce que la couche d'arrêt d'attaque chimique (4) a une épaisseur inférieure au dixième de la valeur de la longueur d'onde de fonctionnement du guide d'onde. 9. Guide d'onde optique en matériaux semiconducteurs selon la revendication 1, caractérisé en ce que la couche de confinement optique inférieure (2), la couche d'arrêt d'attaque chimique (4), la couche de confinement optique supérieure (3), la couche de guidage optique (1), l'élément de guidage optique (5) ont une largeur de bande interdite égale respectivement à une première valeur (E2), deuxième valeur (E4), troisième valeur (E3), quatrième valeur (El) et une cinquième valeur (ES), chacune des trois premières valeurs (E2, E4, E3) étant supérieure à chacune des quatrième et'cinquième valeurs (El et ES) prises séparément. 10. Guide d'onde optique en matériaux semiconducteurs selon la revendication 9, caractérisé en ce que les trois premières dites valeurs (E2, E4, E3) sont égales. Il. Guide d'onde optique en matériaux semiconducteurs selon la revendication 9, caractérisé en ce que les deux dernières dites valeurs (El et ES) sont égales. 12. Guide d'onde optique en matériaux semiconducteurs selon la revendication 6, dans lequel l'élément de guidage optique (5) en forme de ruban est parallèle au plan xOy et parallèle à la direction Ox, caractérisé en ce que l'élément de guidage optique (5) a une largeur (w) selon la direction Oy telle que selon les indices de réfraction des différentes couches (1, 2, 3, 5) et de l'élément de guidage (5) ainsi que selon leur épaisseur, le guide d'onde obtenu soit monomode aussi bien selon la direction Oy que selon une direction Oz perpendiculaire au plan xOy pour une onde se propageant selon la 10 direction Ox. 13. Guide d'onde optique en matériaux semiconducteurs selon la revendication 6, dans lequel l'élément de guidage optique (5) en forme de ruban est parallèle au plan xOy et parallèle à la direction Ox, caractérisé en ce que l'élément de guidage optique (5) a une 15 largeur (w) selon la direction Oy telle que selon les indices de réfraction des différentes couches (1, 2, 3, 5) et de l'élément de guidage (5) ainsi que selon leur épaisseur, le guide d'onde obtenu soit bimode pour une onde se propageant selon la direction Ox. 14. Guide d'onde optique en matériaux semiconducteurs selon 20 la revendication 1, caractérisé en ce que l'élément de guidage (5) a une épaisseur inférieure au centième de la valeur de la longueur d'onde de fonctionnement du guide d'onde de façon à constituer un puits quantique pour augmenter l'énergie du seuil d'absorption du matériau et par suite réduire les pertes du guide d'onde. 15. Guide d'onde optique en matérieux semiconducteurs selon la revendication 14, caractérisé en ce que les quatrième et cinquième valeurs (El et ES) de largeurs de bandes interdites de la couche de guidage optique (1) et de l'élément de guidage optique (5) sont égales. 16. Guide d'onde optique en matériaux semiconducteurs selon l'une quelconque des revendications précédentes, caractérisé en ce que l'élément de guidage optique (5) comporte parallèlement au plan xOy: - un nombre déterminé n de sous-couches de guidage optique 15 20 25 30 (5.1 à 5.n) chacune en un matériau dont l'indice est supérieur au troisième indice (n3) de la couche de confinement optique supérieure (3); - ces différentes sous-couches de guidage optique étant séparées les unes des autres par des sous-couches d'arrêt d'attaque chimique (4.2 à 4.n) chacune d'épaisseur nettement inférieure à la longueur (X) de fonctionnement du guide d'onde. 17. Guide d'onde optique en matériaux semiconducteurs selon la revendication 16, caractérisé en ce que chaque sous-couche de guidage optique (5.1 à 5.n) et chaque sous-couche d'arrêt d'attaque chimique (4.2 à 4.n) ont chacune une épaisseur et une largeur de bande interdite telles que définies pour l'élément de guidage optique (5) et pour la couche d'arrêt d'attaque chimique (4) dans l'une quelconque des revendications 8, 9 et 10 à 14. 18. Guide d'onde optique en matériaux semiconducteurs selon la revendication 16, caractérisé en ce que les différentes souscouches de guidage optique (5.1 à 5.n) sont identiques entre elles et que les différentes sous-couches d'arrêt d'attaque chimique (4.2 à 4.n) sont identiques à la couche d'arrêt d'attaque chimique (4). 19. Guide d'onde optique en matériaux semiconducteurs selon l'une quelconque des revendications précédentes, caractérisé en ce qu'il comporte sur la couche d'arrêt d'attaque chimique (4) plusieurs éléments de guidage optique (Sa à l5d). 20. Guide d'onde optique en matérieux semiconducteurs selon rune quelconque des revendications précédentes, caractérisé en ce que chaque couche (1, 2, 3, 4) et les éléments de guidage optique 5 sont en matériaux semiconducteurs. 21. Guide d'onde optique en matériaux semiconducteurs selon la revendication 20, caractérisé en ce que les matériaux semiconducteurs utilisés sont des composés des groupes III et V de la classification périodique des éléments. 22. Guide d'onde optique en matériaux semiconducteurs selon la revendication 21, caractérisé en ce que le paramètre de maille de chaque couche est adapté à un multiple ou sous-multiple des paramètres de mailles des couches voisines. 23. Guide d'onde optique en matériaux semiconducteurs selon la revendication 21, caractérisé en ce que les couches de confinement optique inférieure et supérieure (2 et 3), la couche d'arrêt 5 d'attaque chimique (4) et les sous-couches d'arrêt d'attaque chimique (4.2 à 4.n) sont des composés binaires. 24. Guide d'onde optique en matériaux semiconducteurs selon la revendication 21, caractérisé en ce que la couche de guidage optique (1) et les sous-couches de guidage optique (5.1 à 5.n) sont 10 des composés ternaires ou quaternaires. 25. Guide d'onde optique en matériaux semiconducteurs selon la revendication 23, caractérisé en ce que les couches de confinement optique (2 et 3) ainsi que les couches et sous-couches d'arrêt d'attaque chimique (4, 4.2 à 4.n) sont en matériau identique. 26. Guide d'onde optique en matériaux semiconducteurs selon la revendication 24, caractérisé en ce que la couche de guidage optique (5) et les sous-couches de guidage optique (5.1 à 5.n) sont en un même matériau. 27. Guide d'onde optique en matériaux semiconducteurs selon 20 la revendication 25, caractérisé en ce que les couches de confinement optique (2 et 3) et les couches et sous-couches d'arrêt d'attaque chimique (4, 4.2 à 4.n) sont en phosphure d'indium (InP)K 28. Guide d'onde optique en matériau semiconducteur selon la revendication 26, caractérisé en ce que la couche de guidage optique 25 (5) et les sous- couches de guidage optique (5.1 à 5.n) sont en arséniure de Gallium et d'Indium (In Ga As) ou en phosphure d'arséniure de gallium et d'indium (In Ga As P). 29. Guide d'onde optique en matériaux semiconducteurs selon la revendication 20, caractérisé en ce que la couche de confinement 30 optique inférieure (2) comporte une couche de substrat dopé n+ (21) et couche tampon dopée n- (20) celle-ci étant en contact avec la couche de guidage optique 1, tandis que la couche de confinement supérieure (3) comporte, en contact avec la couche d'arrêt chimique (4) et l'élément de guidage optique (5), une couche tampon dopée n-. 30. Laser à semiconducteur appliquant le guide d'onde selon l'une quelconque des revendications précédentes, caractérisé en ce qu'il comporte empilés les uns sur les autres: - une couche de confinement optique inférieure (2) comprenant un substrat (21) en matériau semiconducteur dopé d'un type déterminé (n), de paramètre de maille et de largeur de bande interdite déterminées - une couche de guidage optique (1) servant de zone active, en matériau semiconducteur de paramètre de maille adapté à un multiple ou sous-multiple de celui de la couche de confinement 10 optique inférieure (2) et de largeur de bande interdite inférieure à celle de la couche de confinement optique inférieure (2) - une couche d'arrêt d'attaque chimique (4) de paramètre de maille adapté à un multiple ou sous-multiple de celui de la couche de guidage optique (1); - un élément de guidage optique (5) de nature chimique différente de celle de la couche d'arrêt d'attaque chimique (4) - une couche de confinement optique supérieure (3) en matériau semiconducteur dopé de type contraire (p) à celui de la couche de confinement optique inférieure (2) de paramètre de maille adapté 20 à celui de la couche d'arrêt d'attaque chimique (4) et de largeur de bande interdite supérieure à celle de la couche de guidage optique (1) et de l'élément de guidage optique (5); - au moins deux électrodes conductrices (6). 31. Laser à semiconducteurs selon la revendication 30, carac25 térisé en ce que la couche de confinement optique inférieure (2) comporte également, entre le substrat (21) et la couche de guidage optique (1), une couche tampon (20) d'un même matériau que le substrat (21) mais plus faiblement dopé. 32. Procédé de réalisation d'un guide d'onde en matériaux 30 semiconducteurs et d'un laser semiconducteur, caractérisé en ce qu'il comporte les étapes suivantes: - a) une première étape de réalisation sur un substrat (2) en matériau semiconducteur et recouvert d'une couche de confinement optique, d'une couche d'un matériau de guidage optique (1) dont le paramètre de maille est adapté à celui du matériau du substrat (2) et dont la largeur de bande interdite est inférieure à celle du matériau de la couche de confinement; - b) une deuxième étape de réalisation sur la couche de guidage optique (1) d'une couche d'arrêt d'attaque chimique (4) en matériau dont le paramètre de maille est adapté à celui du matériau de la couche de guidage optique (1); - c) une troisième étape de réalisation sur la couche d'arrêt d'attaque chimique (4) d'une couche d'un matériau de guidage 10 optique (50) dont le paramètre de maille est adapté à celui du matériau de la couche d'arrêt d'attaque chimique (4); - d) une quatrième étape d'attaque chimique de la couche de matériau de guidage optique (50) à Paide d'un produit n'ayant aucune action sur la couche d'arrêt d'attaque chimique (4), de façon à 15 réaliser au moins un élément de guidage optique (5); - e) une cinquième étape de réalisation sur l'élément de guidage optique (5) et sur la couche d'arrêt d'attaque chimique(4) non couverte par cet élément, d'une couche de confinement optique supérieure (3) en un matériau semiconducteur de paramètre de 20 maille adapté à ceux de l'élément de guidage optique (5) et de la couche d'arrêt d'attaque chimique (4) et de largeur de bande d'énergie supérieure à celle de l'élément de guidage optique (5) et de la couche de guidage optique (1). 33. Procédé de réalisation selon la revendication 33, carac25 térisé en ce que les étapes de réalisation des couches (1, 4, 5, 3) se font par un procédé d'épitaxie. 34. Procédé de réalisation selon la revendication 33, caractérisé en ce que le procédé d'épitaxie est une épitaxie en phase vapeur. 35. Procédé de réalisation selon la revendication 32, caractérisé en ce que l'épaisseur de la couche d'arrêt d'attaque chimique (4) a une épaisseur nettement inférieure à la valeur de la longueur d'onde de fonctionnement du guide d'onde. 36. Procédé de réalisation selon la revendication 32, caracté- :: \: 0:: :: |:: : f \ D::: :: :: :: s: X: : - 0 Sf : 7 7: Es :; ^: :: : V:: 0- - 0::: 0 ::: R A:: D::: 10:: d::0: 0: 00: : i S D::: D; 00 0; ES : : 7 : f; -::;: ? . ::: ::: :0. E: ::: T: . *:E et: \::: s l; :: '} : :00 d'y DaVX ::: : 7.: :: :::: S X:: : 30 : 1 f * J: : f: u CE D: à-; - A: : : 0, : L D: du :: :.: Dû: 0:: :: ::: 0:: 0 V: : t : :::: :::':.: risé en ce que d'une part, les matériaux utilisés pour la réalisation du substrat (2), de la couche de confinement optique (3) et de la couche d'arrêt d'attaque chimique (4) sont identiques et que d'autre part les matériaux utilisés pour la réalisation des couches de matériaux de guidage (1 et 50) sont identiques. 37. Procédé de réalisation selon la revendication 32, caractérisé en ce que: - la troisième étape comporte une succession alternée de phases de réalisation de sous-couches de matériau de guidage optique (5.1 à 5.n) et de phases de réalisation de sous-couches d'arrêt d'attaque chimique (4.2 à 4.n); - la quatrième étape comporte une succession alternée de phases d'attaques chimiques permettant d'attaquer les sous-couches de matériau de guidage (5.1 à 5.n) et de phases d'attaques permettant d'attaquer les sous-couches d'arrêt d'attaque chimique (4.2 à 4.n). 38. Procédé de réalisation selon la revendication 37, caractérisé en ce que: - les souscouches de matériau de guidage optique (5.1 à 5.n) sont en un même matériau; - les sous-couches d'arrêt d'attaque chimique (4.2 à 4.n) sont en un même matériau que la couche d'arrêt d'attaque chimique 4; - les phases d'attaques chimiques permettant d'attaquer les sous-couches de matériau de guidage (5.1 à 5.n) étant toutes d'un premier type; - les phases d'attaques chimiques permettant d'attaquer les sous-couches d'arrêt d'attaques chimiques étant par ailleurs toutes d'un deuxième type; - les différentes phases d'attaques chimiques étant comptées pour éviter, avec une phase d'attaque chimique du deuxième type, d'attaquer la couche d'arrêt d'attaque chimique 4.